(57)【要約】【課題】  本発明は、結晶化を促進する金属元素を用いた配向性を制御可能な結晶化方法であって、一度のレーザ照射により、結晶粒径の小さく、且つ等間隔で格子状に整列した結晶粒を有する結晶性半導体膜、及び結晶性半導体膜の作製方法を提供することを課題とする。【解決手段】  上記課題を鑑み本発明は、非晶質半導体膜に結晶化を促進する金属元素を添加して結晶性半導体膜を形成し、結晶性半導体膜に偏光方向を制御したパルス発振型のレーザを照射することにより、結晶性半導体膜表面に格子状に整列したリッジを形成する。なお、パルスレーザの偏光方向を制御する手段として、λ／２波長板や、ミラーを用いる。【選択図】  図２
2005064488.tif 000002
【特許請求の範囲】
【請求項１】
非晶質半導体膜に結晶化を促進する金属元素を添加し、
前記非晶質半導体膜を加熱することにより結晶性半導体膜を形成し、
前記結晶性半導体膜に偏光方向が制御されたパルス発振型のレーザ光を照射することにより、前記結晶性半導体膜表面に格子状に整列したリッジが形成され、前記リッジの間隔は前記レーザ光の発振波長と同程度の間隔で形成されることを特徴とする結晶性半導体膜の作製方法。
【請求項２】
非晶質半導体膜に結晶化を促進する金属元素を添加し、
前記非晶質半導体膜を加熱することにより結晶性半導体膜を形成し、
前記結晶性半導体膜に偏光方向が制御されたパルス発振型のレーザ光を一度照射することにより、前記結晶性半導体膜表面に格子状に整列したリッジが形成され、前記リッジの間隔は前記レーザ光の発振波長と同程度の間隔で形成されることを特徴とする結晶性半導体膜の作製方法。
【請求項３】
非晶質半導体膜に結晶化を促進する金属元素を添加し、
前記非晶質半導体膜を加熱することにより結晶性半導体膜を形成し、
前記結晶性半導体膜に偏光方向が制御されたパルス発振型のレーザ光を照射することにより、前記結晶性半導体膜表面に格子状に整列したリッジが形成され、前記リッジの間隔は前記レーザ光の発振波長と同程度の間隔で形成され、前記リッジに前記金属元素を偏析させることを特徴とする結晶性半導体膜の作製方法。
【請求項４】
非晶質半導体膜に結晶化を促進する金属元素を添加し、
前記非晶質半導体膜を加熱することにより結晶性半導体膜を形成し、
前記結晶性半導体膜に偏光方向が制御されたパルス発振型のレーザ光を一度照射することにより、前記結晶性半導体膜表面に格子状に整列したリッジが形成され、前記リッジの間隔は前記レーザ光の発振波長と同程度の間隔で形成され、前記リッジに前記金属元素を偏析させることを特徴とする結晶性半導体膜の作製方法。
【請求項５】
請求項１乃至４のいずれか一において、前記パルス発振型のレーザ光の走査方向と、前記リッジの整列方向は揃うことを特徴とする結晶性半導体膜の作製方法。
【請求項６】
請求項１乃至５のいずれか一において、前記パルス発振型のレーザ光の形状は、線状を有することを特徴とする結晶性半導体膜の作製方法。
【請求項７】
請求項１乃至６のいずれか一において、前記パルス発振型のレーザ光は、Arレーザ、Krレーザ、エキシマレーザ、YAGレーザ、Y2O3レーザ、YVO4レーザ、YLFレーザ、YＡlO3レーザ、ガラスレーザ、ルビーレーザ、アレキサンドライドレーザ、Ti：サファイヤレーザ、銅蒸気レーザまたは金蒸気レーザの一種又は複数種を用いることを特徴とする結晶性半導体膜の作製方法。
【請求項８】
請求項１乃至７のいずれか一において、前記結晶化を促進する金属元素は、Ｎｉであることを特徴とする結晶性半導体膜の作製方法。
【請求項９】
請求項１乃至８のいずれか一において、前記結晶化を促進する金属元素は、Ｆｅ、Ｃｏ、Ｐｄ、Ｐｔ、Ｃｕ、Ａｕ、Ａｇ、Ｉｎ、Ｓｎから選ばれた一種又は複数種であることを特徴とする結晶性半導体膜の作製方法。
【請求項１０】
請求項１乃至９のいずれか一において、スピンコーティング法、ディップ法、イオン注入法、又はスパッタリング法により前記非晶質半導体膜に結晶化を促進する金属元素を含む溶液を添加することを特徴とする結晶性半導体膜の作製方法。
【請求項１１】
請求項１乃至１０のいずれか一において、前記非晶質半導体膜にＮｉ酢酸塩を含有した水溶液をスピンコーティング法により塗布することを特徴とする結晶性半導体膜の作製方法。
【請求項１２】
請求項１乃至１１のいずれか一において、前記半導体膜は珪素を主成分とする珪素膜であることを特徴とする結晶性半導体膜の作製方法。
【請求項１３】
請求項１乃至１２のいずれかに記載の結晶性半導体膜の作製方法により得られた結晶性半導体膜をパターニングし、
前記パターニングされた結晶性半導体膜にソース領域、及びドレイン領域を形成する薄膜トランジスタの作製方法であって、
前記結晶性半導体膜に形成されたリッジの方向と、前記ソース領域及び前記ドレイン領域を流れる電流の方向が沿うようにパターニングすることを特徴とする薄膜トランジスタの作製方法。
【請求項１４】
請求項１３に記載の薄膜トランジスタの作製方法により得られた薄膜トランジスタを画素部に形成することを特徴とする半導体装置の作製方法。
【請求項１５】
請求項１３に記載の薄膜トランジスタの作製方法により得られた薄膜トランジスタを駆動回路部に形成することを特徴とする半導体装置の作製方法。
【請求項１６】
パルス発振型のレーザを射出するレーザ共振器と、
前記パルス発振型からのレーザ光の偏光方向を制御する手段と、
被照射物と前記レーザ共振器からのレーザ光とを相対的に移動させる手段と、
前記レーザ光を線状レーザに加工する手段と、
を有するレーザ照射装置であって、
前記レーザ光の偏光方向を制御する手段はλ／２波長板を有することを特徴とするレーザ照射装置。
【請求項１７】
パルス発振型のレーザを射出するレーザ共振器と、
前記パルス発振型からのレーザ光の偏光方向を制御する手段と、
被照射物と前記レーザ共振器からのレーザ光とを相対的に移動させる手段と、
前記レーザ光を線状レーザに加工する手段と、
を有するレーザ照射装置であって、
前記レーザ光の偏光方向を制御する手段は複数のミラーを有することを特徴とするレーザ照射装置。
【請求項１８】
請求項１６又は１７において、
前記レーザ共振器は、Arレーザ、Krレーザ、エキシマレーザ、YAGレーザ、Y2O3レーザ、YVO4レーザ、YLFレーザ、YＡlO3レーザ、ガラスレーザ、ルビーレーザ、アレキサンドライドレーザ、Ti：サファイヤレーザ、銅蒸気レーザまたは金蒸気レーザの一種又は複数種を用いて射出することを特徴とするレーザ照射装置。
【発明の詳細な説明】
【技術分野】
【０００１】
本発明は結晶性の高い結晶性半導体膜、結晶性半導体膜を有する薄膜トランジスタ、並びに薄膜トランジスタを有する半導体装置、及びそれらを作製するための結晶化方法に関する。さらに本発明の結晶化方法を提供するためのレーザ照射装置に関する。
【背景技術】
【０００２】
最近、薄膜トランジスタを用いた高性能な半導体装置に関して研究が進められている。特に、高速性や高機能性が要求される半導体装置においては、高移動度を有する薄膜トランジスタ（以下、ＴＦＴとも表記する）を実現する必要がある。
【０００３】
その半導体膜の結晶性を高める方法として、半導体膜にニッケル元素（Ｎｉ）を代表とする結晶性を促進させる金属元素を添加、成膜又は塗布しその後加熱処理を施し、結晶性半導体膜を形成する結晶化方法が行われている（例えば、特許文献１参照）。
【０００４】
このような結晶化の工程において、Ｎｉを代表とする結晶化を促進する金属元素を用いることで、大粒径の結晶性半導体膜が得られ、粒界と粒界とが繋がる確率が高く、粒内欠陥が少ない結晶性半導体膜が得られた。
【０００５】
また、加熱処理とは異なる結晶化方法として、レーザ照射により結晶化を行う方法が研究されている。従来のレーザ照射による結晶化方法は、非晶質若しくは多結晶のシリコン層に紫外線ビームをパルス状にして照射し、シリコン単結晶粒子群からなるシリコン薄膜を形成しているものがある（例えば、特許文献２参照。）。このレーザ結晶化は、矩形状の紫外線ビームの照射完了から次のビーム照射までの間おける紫外線ビーム照射位置の移動量を４０μｍ以下とし、且つ、移動方向に沿って測った紫外線ビームの幅に対する該移動量の割合を０．１乃至５％としている。そして得られたシリコン単結晶粒子は、基体の表面に対する選択方位が略＜１００＞方位であることが開示されている。
【０００６】
また、偏光方向を持ったレーザ光により結晶化を行う場合、レーザ照射条件を最適化することにより、偏光方向と垂直な方向にいわゆるリッジが生じることが報告されている（非特許文献１参照）。非特許文献１では、リッジの間隔はレーザ光の波長と照射角度に依存し、ｐ波に偏光されたレーザ光においてλ／（１±ｓｉｎθ）で表すことができると記載されている。
【０００７】
特に、非特許文献１の図２（ａ）には、線状のパルスレーザを一回照射すると、リッジは線状に形成されることが開示されている。そして、図２（ｂ）には、一度目のレーザ照射方向と９０度をなすように２度目の線状のパルスレーザを照射すると、リッジは格子状に形成されることが開示されている。
【０００８】
そして非特許文献１では、ガラス基板上に形成された非晶質珪素膜に対して、基板温度を３５０°とし、超真空、且つ基板と同温度に保持された成膜室でＮｄ：ＹＡＧのパルスレーザを照射した実験が報告されている。
【特許文献１】特開平７−１６１６３４号公報
【特許文献２】特開平１０−４１２３４号公報
【非特許文献１】Y.Nakata,A.Shimoyama and S.Horita著、「ＡＭ−ＬＣＤ２００      ０」、ｐ．２６５−２６８
【発明の開示】
【発明が解決しようとする課題】
【０００９】
特許文献１による結晶化方法によると、約２００μｍ〜３００μｍもの大きさを有する柱状の結晶の集合（ドメインとも呼ぶ）が多数形成され、一つのドメインにおける結晶は同じ結晶配向を有する。また、隣りあうドメインとは、配向が異なっており、ドメイン間に境界を有する。この一つのドメイン内に収まるようにチャネル形成領域を配置してＴＦＴを形成すれば、高い電気特性が得られる。
【００１０】
しかし、ドメインはランダムに形成され、形成された一つドメインの内にＴＦＴのチャネル形成領域が配置されるように作製することは困難であった。そのため、画素部や駆動回路部に配置される全てのＴＦＴのチャネル形成領域をそれぞれ一つのドメイン内に形成することは困難となってしまう。
【００１１】
その結果、このような結晶質半導体膜をＴＦＴの活性層（チャネル形成領域、不純物領域を含む島状半導体膜）に用いた場合、電気特性が高い長所を有する反面、隣りあうドメイン（異なる配向を有するドメイン）との境界の存在の有無、または、形成されるドメインのサイズの違いにより各々のＴＦＴ特性に若干の差、即ちバラツキが生じる恐れがある。
【００１２】
画素部や駆動回路部に配置されるＴＦＴに電気特性のバラツキがあれば、各画素電極に印加する電圧や電流のバラツキが生じ、これが表示むらとなって観察者の目に映ることになる。
【００１３】
現在の時点では、このバラツキは許容範囲内であり、問題ない程度であるが、今後、画素サイズの微細化がさらに進み、より高精細な画像が求められた場合、このバラツキが非常に重大な問題になってくると考えられる。将来、さらにゲート配線幅の微小化するとともにチャネル形成領域のサイズ（チャネル幅）が微小化するため、ドメインとドメインとの境界をチャネル形成領域に有するＴＦＴが形成される恐れが生じ、そのＴＦＴ特性（移動度、Ｓ値、オン電流値、オフ電流値等）は境界のないチャネル形成領域を有するＴＦＴと比べて差が生じ、それが表示むらを招くと考えられる。
【００１４】
また特許文献２による結晶化方法は、矩形状の紫外線ビームの照射完了から次のビーム照射までの間おける紫外線ビーム照射位置の移動量を４０μｍ以下とし、且つ、移動方向に沿って測った紫外線ビームの幅に対する該移動量の割合を０．１乃至５％としており、実施例１において、ある位置における非晶質のシリコン層は１００回、パルス状の紫外線レーザに曝されている。
【００１５】
このような結晶化方法では、レーザを１００回といった多数回、シリコン層へ照射するため、処理時間がかかってしまう。
【００１６】
特に、Ｎｉとの金属を用いて配向性を制御して形成された結晶性半導体膜にレーザを多数回照射する場合、その配向性を維持することは不可能となる。つまり、特許文献１に示すように、金属元素を用いて配向性が制御された結晶性半導体膜を形成した後、特許文献２に示す条件のように、レーザを多数回照射させると、配向性が制御された結晶性半導体膜を維持することができない。
【００１７】
また非特許文献１に示すように、真空に保たれた成膜室において、基板温度を３５０後に保持した状態で、Ｎｄ：ＹＡＧレーザを照射する条件で、二度目のレーザ照射を一度目のレーザ照射と９０度をなすように照射しないとリッジは格子状に形成されないと、レーザ処理に時間がかかってしまう。その結果、薄膜トランジスタ、半導体装置の作製に時間がかかり、量産には不向きである。
【００１８】
そこで本発明は、結晶化を促進する金属元素を用いた配向性を制御可能な結晶化方法であって、一度のレーザ照射により、結晶粒径の小さく、且つ等間隔で格子状に整列した結晶粒を有する結晶性半導体膜、及び結晶性半導体膜の作製方法を提供することを課題とする。さらに本発明は、該結晶性半導体膜を有する薄膜トランジスタ、該薄膜トランジスタを有する半導体装置、及びそれらの作製方法を提供することを課題とする。
【課題を解決するための手段】
【００１９】
上記課題を鑑み本発明は、非晶質半導体膜に結晶化を促進する金属元素（以下、単に金属元素とも表記する）を添加して結晶性半導体膜を形成し、結晶性半導体膜に偏光方向を制御したパルス発振型のレーザ（以下、パルスレーザと表記する）を照射することにより、結晶性半導体膜表面に格子状に整列したリッジを形成することを特徴とする。なおリッジとは、結晶粒がぶつかり合う点に形成される膜の不規則な隆起点、凸部であり、例えば図５のＳＥＭ写真に示すように結晶粒がぶつかる点に形成される。
【００２０】
なおリッジは結晶粒界に形成されており、結晶性半導体膜表面にリッジが格子状に整列するとは、結晶性半導体膜の結晶粒が格子状に整列していることとなる。そしてリッジが格子状に整列するとは、特に薄膜トランジスタを形成する領域でリッジが概ね格子状に整列していればよく、結晶性半導体膜の全体に渡ってリッジが格子状に整列している必要はない。
【００２１】
特に本発明は、リッジの間隔は結晶性半導体膜に照射するパルスレーザの発振波長と同程度の間隔で形成されることを特徴とする。そして、リッジの間隔をパルスレーザの波長で制御することを特徴とする。さらに、リッジの間隔は、結晶性半導体膜に照射するパルスレーザの入射角度θにより制御してもよい。
【００２２】
加えて本発明は、一度のパルスレーザ照射により格子状に整列したリッジを形成することができる。なお、一度のパルスレーザ照射とは、被照射物となる結晶性半導体膜に対して、一度走査する場合を指し、結晶性半導体膜のレーザを照射されるある面（ある任意の照射面）では、複数ショットのパルスレーザが照射される。
【００２３】
特に、本発明では、金属元素を添加して形成された結晶性半導体膜の配向性を維持する程度のエネルギーと、ショット数でパルスレーザを照射する。例えば、半導体膜の膜厚が５０ｎｍ前後の場合、パルス発振型のエキシマレーザを用いて、３５０〜４５０ｍＪ／ｃｍ2で、２０〜４０ショットの条件で照射する。
【００２４】
本発明において、パルスレーザは光学系を用いて線状に加工すると好ましい。なお「線状」とは、厳密な意味で「線」を意味しているのではなく、アスペクト比の大きい長方形（もしくは長楕円形）を意味する。例えば、アスペクト比が２以上（好ましくは１０〜１００００）のものを線状と呼ぶが、線状が矩形状に含まれることに変わりはない。その結果、大面積を照射することができ、量産性を高めることができる。
【００２５】
また本発明において、非晶質半導体膜に対して入射角度θを有するように、斜めにパルスレーザを入射してもよい。なお、入射角度は０＜θ＜９０°、好ましくは２０°≦θ≦４５°とする。例えば、θ＝３０°のとき、リッジ間隔の一方向（パルスレーザが斜めに入射される方向）はパルスレーザの波長の２倍となる。
【００２６】
そのため本発明のレーザ装置は少なくとも、パルスレーザ共振器と、パルスレーザの偏光方向を制御する手段と、被照射物となる非晶質半導体膜を固定するステージと、非晶質半導体膜とパルスレーザを相対的に移動させる移動手段とを有する。また好ましくは、パルスレーザを線状に加工する光学系を有する。更に好ましくは、非晶質半導体膜に対してパルスレーザが斜めに照射されるように制御する手段を有する。
【００２７】
なお、パルスレーザの偏光方向を制御する手段として、λ／２波長板や、ミラーを用いることができる。ステージとパルスレーザを相対的に移動させる移動手段として、Ｘ軸用の一軸ロボット及びＹ軸用の一軸ロボットを用いることができる。パルスレーザを線状に加工する光学系として、シリンドリカルレンズ、凹レンズ、又は凸レンズ等の光学系レンジを用いることができる。非晶質半導体膜に対してパルスレーザが斜めに照射されるように制御する手段として、θ軸用の一軸ロボットを用いることができる。
【００２８】
なお本発明において、金属元素はＮｉ以外に、鉄（Ｆｅ）、コバルト（Ｃｏ）、パラジウム（Ｐｄ）、白金（Ｐｔ）、銅（Ｃｕ）、金（Ａｕ）、銀（Ａｇ）インジウム（Ｉｎ）、スズ（Ｓｎ）などであり、これらから選ばれた一種又は複数種を用いることができうる。
【００２９】
パルスレーザ共振器より射出されるパルスレーザとして、Arレーザ、Krレーザ、エキシマレーザ、YAGレーザ、Y2O3レーザ、YVO4レーザ、YLFレーザ、YＡlO3レーザ、ガラスレーザ、ルビーレーザ、アレキサンドライドレーザ、Ti：サファイヤレーザ、銅蒸気レーザまたは金蒸気レーザの一種又は複数種を用いることができる。
【００３０】
例えば、発振波長５２７ｎｍのＹＬＦを用いると、結晶粒の大きさは概ね５２７ｎｍとなり、整列した結晶性半導体膜を得ることができる。また例えばＮｄ：ＹＡＧレーザの第２高調波（発振波長：５３２ｎｍ）を用いると、結晶粒の大きさは概ね５３２ｎｍとなり、整列した結晶性半導体膜を得ることができる。
【００３１】
なお本発明において、レーザ共振器は、内部発振型共振器、及び外部発振型共振器のいずれかを用いることができる。
【００３２】
本発明のように、結晶化を促進する金属元素を用いた結晶化を行う場合、該金属元素がＴＦＴの電気特性に悪影響を与えるとき、該金属元素を除去、又は低減させる必要がある。これをゲッタリングという。
【００３３】
本発明において、レーザを照射すると、Ｎｉを代表とする金属元素はリッジへ偏析する。そのため、ゲッタリングを行う場合、効率よくゲッタリングシンクへ金属元素を捕獲することができる。特に、レーザ照射後、リッジが形成された結晶性半導体膜上に、希ガスを添加された半導体膜をゲッタリングシンクとして形成するゲッタリング方法を用いるとよい。つまり、結晶性半導体膜の先端となるリッジへＮｉを代表とする金属元素がすべて偏析しているため、リッジに最も近い位置へゲッタリングシンクを形成することで、ゲッタリング効率を高めることができる。これらゲッタリングシンクは、エッチング等により除去する必要がある。また、結晶性半導体膜の所定領域をゲッタリングシンクとしてもよい。例えば、ソース・ドレイン領域となる不純物領域をゲッタリングシンクとして、金属元素を低減又は除去してもよい。
【００３４】
また本発明のように、結晶性半導体膜を形成すると、格子状に整列したリッジ、例えばリッジの先端に金属元素が偏析している。また該リッジをフッ酸等により除去することで、ゲッタリング工程を行うこともできる。この場合、ゲッタリングシンクを形成する必要はない。
【００３５】
以上のように形成される結晶性半導体膜を用いて薄膜トランジスタ、及び該薄膜トランジスタを少なくとも画素部、又は駆動回路部に用いた、半導体装置を作製することができる。
【発明の効果】
【００３６】
本発明は、偏光方向が制御されたパルスレーザの一度照射により、リッジの間隔、つまり結晶粒の大きさを制御して形成された結晶性半導体膜を得ることができる。さらに、結晶化を促進する金属元素を用いて配向性を制御することができる。
【００３７】
このような結晶性半導体膜を用いて薄膜トランジスタを形成すると、電気特性の揃ったものを作製することができる。また結晶粒の方向と、電流の流れる方向とを合わせてチャネル形成領域を形成することにより、薄膜トランジスタの移動度を向上させることができる。
【００３８】
さらに、リッジの間隔、つまり結晶粒の間隔は、照射されるレーザ光の波長と同程度となり、非常に細かい間隔で整列する。そのため、チャネル形成領域には、複数の結晶粒が存在することとなり、結晶粒が少数の場合と比べて、結晶粒界での悪影響を緩和させ、ＴＦＴ電気特性のバラツキを低減することができる。
【発明を実施するための最良の形態】
【００３９】
以下に、本発明の実施の形態を図面に基づいて説明する。但し、本発明は多くの異なる態様で実施することが可能であり、本発明の趣旨及びその範囲から逸脱することなくその形態及び詳細を様々に変更し得ることは当業者であれば容易に理解される。従って、本実施の形態の記載内容に限定して解釈されるものではない。なお、実施の形態を説明するための全図において、同一部分又は同様な機能を有する部分には同一の符号を付し、その繰り返しの説明は省略する。
（実施の形態１）
【００４０】
本実施の形態では、具体的な結晶性半導体膜の作製方法について説明する。
【００４１】
まず図１（Ａ）に示すように、絶縁表面を有する基板１００上に下地膜１０１を形成する。基板１００には、例えばバリウムホウケイ酸ガラスや、アルミノホウケイ酸ガラスなどのガラス基板、石英基板、ステンレス（ＳＵＳ）基板等を用いることができる。また、ＰＥＴ、ＰＥＳ、ＰＥＮに代表されるプラスチックや、アクリル等の可撓性を有する合成樹脂からなる基板は、一般的に他の基板と比較して耐熱温度が低い傾向にあるが、作製工程における処理温度に耐え得るのであれば用いることが可能である。
【００４２】
下地膜１０１は基板１００中に含まれるＮａなどのアルカリ金属やアルカリ土類金属が、半導体膜中に拡散し、半導体素子の特性に悪影響を及ぼすのを防ぐために設ける。よってアルカリ金属やアルカリ土類金属の半導体膜への拡散を抑えることができる酸化珪素、窒化珪素、窒化酸化珪素などの絶縁膜を用いて形成する。本実施の形態では、プラズマＣＶＤ法を用いて窒化酸化珪素膜を１０〜４００ｎｍ（好ましくは５０〜３００ｎｍ）の膜厚になるように形成する。なお下地膜１０１は積層構造を有してもよく、例えば第１の酸化窒化珪素膜を１０〜２００ｎｍ（好ましくは５０〜１００ｎｍ）、第２の酸化窒化珪素膜５０〜２００ｎｍ（好ましくは１００〜１５０ｎｍ）の順に積層してもよい。第１の酸化窒化珪素膜は、酸素の成分と窒素の成分が同程度であり、組成比で示すと例えば、Ｓｉ=３２％、Ｏ=２７％、Ｎ=２４％、Ｈ=１７％である。一方第２の窒化酸化珪素膜は、酸素の成分が窒素の成分より非常に多い膜であり、組成比で示すと例えば、Ｓｉ=３２%、Ｏ=５９％、Ｎ=７％、Ｈ=２％である。
【００４３】
ガラス基板、ＳＵＳ基板またはプラスチック基板のように、アルカリ金属やアルカリ土類金属が多少なりとも含まれている基板を用いる場合、不純物の拡散を防ぐという観点から下地膜を設けることは有効であるが、石英基板など不純物の拡散がさして問題とならない場合は、必ずしも設ける必要はない。
【００４４】
下地膜１０１上に非晶質半導体膜１０２を形成する。非晶質半導体膜１０２の膜厚は２５〜１００ｎｍ（好ましくは３０〜６０ｎｍ）とする。また非晶質半導体は珪素だけではなくシリコンゲルマニウムも用いることができ、シリコンゲルマニウムを用いる場合、ゲルマニウムの濃度は０．０１〜４．５atomic％程度であることが好ましい。本実施の形態では４０ｎｍの珪素を主成分とする半導体膜（非晶質珪素膜とも表記する）を用いる。
【００４５】
次に図１（Ｂ）に示すように、非晶質半導体膜１０２に金属元素を添加する。ここで添加とは、少なくとも結晶化が促進されるように非晶質半導体膜１０２の表面上に金属元素を形成することをいう。例えば、非晶質半導体膜１０２上にスピンコーティング法やディップ法といった塗布方法によりＮｉ溶液（水溶液や酢酸溶液を含む）を塗布し、Ｎｉを含む膜１０３（但し、極めて薄いため膜として観測できない場合もある）を形成する。このとき非晶質半導体膜１０２の表面の濡れ性を改善し、非晶質半導体膜の表面全体に水溶液を行き渡らせるため、酸素雰囲気中でのＵＶ光の照射、熱酸化法、ヒドロキシラジカルを含むオゾン水又は過酸化水素による処理等により、酸化膜（図示しない）を１０〜５０Åに成膜することが望ましい。また、イオン注入法によりＮｉイオンを非晶質半導体膜中に注入したり、Ｎｉを含有する水蒸気雰囲気中で加熱したり、ターゲットをＮｉ材料としてＡｒプラズマでスパッタリングしてもよい。本実施の形態では、Ｎｉ酢酸塩１０ｐｐｍを含有した水溶液をスピンコーティング法により塗布する。
【００４６】
その後、非晶質半導体膜１０２を５００〜５５０℃で２〜２０時間かけて熱処理を行い、非晶質半導体膜を結晶化し結晶性半導体膜を形成する。このとき加熱温度を徐々に変化させると好ましい。最初の低温加熱工程により、非晶質半導体膜の水素等が出てくるため、結晶化の際の膜荒れを低減することができる。また、磁場をかけてその磁気エネルギーと合わせて結晶化させてもよいし、高出力マイクロ波を使用しても構わない。本実施の形態では、縦型炉を用いて５００℃で１時間熱処理後、５５０℃４時間で熱処理を行う。
【００４７】
次に結晶性半導体膜の表面に形成された酸化膜をフッ酸でエッチング除去した後、図１（Ｃ）に示すように、結晶化が行われた非晶質半導体膜１０２にパルスレーザ光１０４を照射する。本実施の形態では、偏光方向が制御されたパルス発振型のエキシマレーザ（ＸｅＣｌ、発振波長３０８ｎｍ）をエネルギー密度４２０ｍＪ／ｃｍ2、２５ショットの条件で照射する。このとき線状レーザの形状は、４００μｍ×１２０ｍｍである。
【００４８】
すると図１（Ｄ）に示すように、結晶性半導体膜の表面にリッジと呼ばれる凸部１０５が整列して形成される。このリッジの大きさはレーザ照射条件に依存し、エネルギー密度、ショット数が多いほど増加する傾向がある。なおリッジが整列するとは、結晶粒が整列していることとなる。なお図１（Ｄ）はリッジの形状を模式的に示した断面図であり、具体的には実施例１で示す図５のＳＥＭ写真のように、リッジが整列して形成される。
【００４９】
このリッジには、結晶化を促進する金属元素が偏析している。例えば、金属元素にＮｉを用いて結晶性珪素膜を形成する場合、リッジにニッケルシリサイド（ＮｉＳｉ2、Ｎｉ3Ｓｉ2、Ｎｉ2Ｓｉ等）が偏析する。このように結晶性珪素膜のリッジへニッケルシリサイドが偏析すると、リッジ外にはＮｉが存在しなくなっており、効果的にＮｉを代表とする金属元素を除去することができる。
【００５０】
図１（Ｅ）には、リッジに金属元素が偏析した状態に不活性元素、例えばＡｒが添加された非晶質半導体膜１０６を形成し、加熱処理を行うゲッタリング工程を施す。なお、リッジを除去した状態でゲッタリング工程を施してもよい。
【００５１】
非晶質半導体膜１０６は、Ｓｉを有するターゲットを用いたスパッタリング法、又はＣＶＤ法により形成することができる。例えばスパッタリング装置において、高周波電源を動作させ、ターゲットに高周波を印加し、さらに永久磁石を用いて磁場をかけるとよい。なおターゲット（１２インチサイズ）に印加する電力は０．５〜３Ｋｗとする。またこのとき、基板１００を室温（２５℃）〜３００℃に加熱すると好ましい。すると、ゲッタリングシンクとなる非晶質半導体膜１０６が形成される。より好ましくは、基板１００上方から加熱されたアルゴンガスを供給し、非晶質半導体膜１０６の成膜面と反対の面（非成膜面）に吹き付けるとよい。この加熱されたアルゴンガスの流量は１０〜５０ｓｃｃｍ程度とすればよい。なお処理時間は成膜条件やスループットを考慮する必要があるが、１〜２０分、好ましくは５分程度とする。
【００５２】
なお非晶質半導体膜１０６を半導体膜上に形成する場合、濡れ性を向上させ、膜剥がれがないように酸化膜を形成すると好ましい。酸化膜は、オゾン水、又は硫酸、塩酸又は硝酸等の過酸化水素水を混同させた水溶液で処理することにより形成される薄い膜（ケミカルオキサイド）を用いることができる。他の方法としては、酸素雰囲気中でのプラズマ処理や、酸素含有雰囲気中で紫外線照射することによりオゾンを発生させて酸化処理を行ってもよい。
【００５３】
本実施の形態では、図１（Ｃ）に示すように、結晶性半導体膜にレーザ光を照射すると、半導体膜表面には酸化膜が形成される。そのため、該酸化膜を除去せずに非晶質半導体膜１０６を形成することができる。
【００５４】
さらに、不純物領域の一部へ不純物元素を注入してゲッタリングシンクとし、加熱を行うゲッタリング工程を行っても構わない。
【００５５】
なお本実施の形態では、パルスレーザ結晶化後に、ゲッタリング工程を施すため、結晶性半導体膜中の非晶質状態の半導体膜を低減した後に、ゲッタリング工程を行うことができる。そのため、結晶化を促進させる金属元素を効率よくゲッタリングシンクへ捕獲することができる。なお、ゲッタリング工程後にパルスレーザ結晶化を行っても構わない。
【００５６】
その後図１（Ｆ）に示すように、ウェットエッチング、ドライエッチング、又はＣＭＰ法（Ｃｈｅｍｉｃａｌ  Ｍｅｃｈａｎｉｃａｌ  Ｐｏｌｉｓｈｉｎｇ、化学的・機械的ポリッシング）による研磨などを用いて、非晶質半導体膜１０６を除去する。例えば、ヒドラジンやテトラメチルアンモニウムハイドロオキサイト（ＴＭＡＨ、化学式：（ＣＨ3）4ＮＯＨ））を代表とするアルカリ性溶液を使用したウェットエッチングにより非晶質半導体膜１０６の除去ができる。
【００５７】
その後酸化膜を、フッ酸系のエッチング溶液を用いてウェットエッチングにより除去する。またフッ酸系のエッチング溶液は、界面活性剤が含まれていると好ましい。
【００５８】
薄膜トランジスタのチャネル形成領域、ドレイン領域、又はソース領域にニッケルシリサイド等が存在すると電流のパスとなり、オフ電流増大の原因となる。そのため、本実施の形態のように金属元素を効率的にゲッタリングすることは結晶性半導体膜を形成する工程において重要である。
【００５９】
非晶質半導体膜１０６と、酸化膜のみを除去する場合、リッジ１０５が残ってしまうため、結晶性半導体膜表面に平坦化処理を施すとよい。例えば、ＣＭＰ法による研磨により結晶性半導体膜表面を平坦化すればよい。また結晶性半導体膜表面の平坦性が問題とならない場合は、平坦化処理を行う必要はない。なお、平坦化処理により多少の影響がでる可能性はあるが、結晶粒の整列状態は保持されている。
【００６０】
またリッジ１０５を除去する場合、フッ酸系のエッチング溶液を用いてウェットエッチングすればよい。またフッ酸系のエッチング溶液は、界面活性剤が含まれていると好ましい。特に、リッジが除去されることにより結晶粒への影響がでる可能性はあるが、結晶粒の整列状態は保持されている。
【００６１】
リッジを除去する際に、くぼんだ穴（凹部）が形成される。そのため、結晶性半導体膜表面に平坦化処置を施すとよい。このとき、酸素が存在しないガス雰囲気、つまり不活性ガス雰囲気中でレーザ光を照射するとよい。例えば、窒素ガス雰囲気で、パルス発振型のエキシマレーザ（ＸｅＣｌ、発振波長３０８ｎｍ）をエネルギー密度４８０ｍＪ／ｃｍ2、１２ショットの条件で照射し、平坦化処理を行う。なお、ＣＭＰ法による研磨により結晶性半導体膜表面を平坦化しても構わない。また結晶性半導体膜表面の平坦性が問題とならない場合は、平坦化処理を行う必要はない。なお、リッジ除去後の平坦化処理により多少の影響がでる可能性はあるが、結晶粒の整列状態は保持されている。
【００６２】
このように、半導体表面の荒れを抑えることができ、界面準位密度のばらつきによって生じる閾値のばらつきを抑えることができる。
【００６３】
このように形成された結晶性半導体膜を、所定の形状にパターニングし、島状の結晶性半導体膜を形成する。その後、この結晶性半導体膜を有する薄膜トランジスタを形成することができる。
【００６４】
そして、該薄膜トランジスタを有する半導体装置を作製することができる。半導体装置は、集積回路や半導体表示装置であって、特に液晶表示装置、有機発光素子に代表される発光素子を各画素に備えた発光装置、ＤＭＤ（Ｄｉｇｉｔａｌ  Ｍｉｃｒｏｍｉｒｒｏｒ  Ｄｅｖｉｃｅ）、ＰＤＰ（Ｐｌａｓｍａ  Ｄｉｓｐｌａｙ  Ｐａｎｅｌ）、ＦＥＤ（Ｆｉｅｌｄ  Ｅｍｉｓｓｉｏｎ  Ｄｉｓｐｌａｙ）等の半導体表示装置の画素部及び駆動回路部に本発明の薄膜トランジスタを用いることができる。
【００６５】
特に結晶粒を小さくすることができるため、集積回路を有するＣＰＵの薄膜トランジスタのように、チャネルサイズが小さい薄膜トランジスタに用いるとよい。
【００６６】
また半導体表示装置において、画素部と駆動回路部とにおいて結晶性半導体膜を作り分けてもよい。例えば、駆動回路部に用いられるＴＦＴは高移動度が要求される。そのため、駆動回路部に用いられるＴＦＴにのみ、結晶化を助長する金属元素を添加するためマスクを用い、その後画素部、及び駆動回路部にレーザ結晶化を施してもよい。
【００６７】
画素部内においても結晶性半導体膜を作り分けることができる。例えば、画素部が有するＴＦＴ、特に発光素子と接続される駆動用ＴＦＴの結晶性がばらつくと、表示ムラとなってしまう。一方、画素部に形成される容量素子を構成する半導体膜にリッジが形成されると、リーク電流が発生する恐れがある。そのため画素部のＴＦＴ、特に駆動用ＴＦＴにのみレーザ結晶化を行い、容量素子にはレーザ結晶化を行わないようにマスクを形成してもよい。
【００６８】
以上により、格子状に整列した結晶粒を有する結晶性半導体膜を形成することができる。このような結晶性半導体膜を用いて薄膜トランジスタを形成すると、電気特性の揃ったものを作製することができる。また結晶粒の方向と、電流の流れる方向とを合わせてチャネル形成領域を形成することにより、薄膜トランジスタの移動度を向上させることができる。
【００６９】
さらに、リッジの間隔、つまり結晶粒の間隔は、照射されるレーザ光の波長と同程度となり、非常に細かい間隔で整列する。そのため、チャネル形成領域には、複数の結晶粒が存在することとなり、結晶粒が少数の場合と比べて、結晶粒界での悪影響が均一化され、緩和することができる。
【００７０】
またＮｉを代表とする金属元素が偏析したリッジを除去することにより、新たなゲッタリングシンクを形成することなくゲッタリングを行うことができる。さらに偏析することにより、リッジ外には金属元素がほぼ存在しないため、効率的に除去することができる。
【００７１】
（実施の形態２）
本実施の形態では、レーザ照射装置を有するマルチチャンバー装置及びそのレーザ照射装置の光学系について説明する。
【００７２】
図２（Ａ）には、非晶質半導体膜までを形成することができる第１処理室２０１、金属元素を添加することができる第２処理室２０２、加熱処理を行うことができる第３処理室２０３、基板の取り出しを行う取出室２０４、レーザ照射処理を行うレーザ照射室２０５、基板をストックしておくことができるロード室２０６が、搬送室２０７を中心に設けられたマルチチャンバー装置を示す。そして各処理室等は、搬送口４０ａ〜４０ｆを介して搬送室２０７に設置されている。このように搬送手段を有する搬送室を中心にして各処理室等を設けることにより、搬送距離、搬送時間を省略することができる。
【００７３】
第１処理室２０１は、例えば、プラズマＣＶＤ処理を行うため電極、高周波電源、真空ポンプ、ガス供給口を有する。供給されるガスを異ならせて、下地膜、及び非晶質半導体膜を形成することができる。
【００７４】
第２処理室２０２は、例えば、金属元素を含む水溶液を塗布するノズルと、基板を回転させる手段とを有する。
【００７５】
第３処理室２０３は、加熱温度を制御するシステムが搭載され、加熱温度を徐々に上げていくことができる。
【００７６】
また各処理室、及びレーザ照射室は、チャンバー内の雰囲気を制御することができる。例えば、減圧状態としたり、不活性雰囲気とすることができる。
【００７７】
このようなマルチチャンバー装置を用いることによりスループットを向上させることができる。さらに、同様のマルチチャンバー装置を複数配置することにより、一つのチャンバーがメンテナンスを行っていても、工程を止めることなく基板処理を行うことができる。
【００７８】
また図２（Ｂ）にはレーザ照射室２０５の具体的な構成を示す。
【００７９】
レーザ共振器３００から発振（射出）されたレーザ光は、ビームエキスパンダー３０１に入射する。ビームエキスパンダー３０１によって、入射してきたレーザ光の広がりを抑え、ビームの断面形状の大きさを調整する。
【００８０】
レーザ光として、Arレーザ、Krレーザ、エキシマレーザ、YAGレーザ、Y2O3レーザ、YVO4レーザ、YLFレーザ、YＡlO3レーザ、ガラスレーザ、ルビーレーザ、アレキサンドライドレーザ、Ti：サファイヤレーザ、銅蒸気レーザまたは金蒸気レーザの一種又は複数種を用いることができる。
【００８１】
ビームエキスパンダー３０１から出射したレーザ光は、シリンドリカルレンズ３０２において、そのビームの断面形状が矩形状、楕円形状または線状になるように加工される。
【００８２】
そして、レーザ光は、ミラー３０３で反射し、線状に集光され、レーザ照射室２０５内の被処理物３０６に照射される。
【００８３】
すなわち、ビームエキスパンダー、シリンドリカルレンズ、及びミラーが、レーザ光を線状に加工する一手段に相当する。
【００８４】
このとき、レーザ照射室２０５には、λ／２波長板を有する窓３１５が設けられており、パルスレーザは窓３１５を入射するときに偏光方向が９０度偏光するように制御される。なおλ／２波長板の挿入位置は、レーザの光路上であればどこでもよい。但し、λ／２波長板の大きさを考慮すると、レーザのビーム径が小さい位置へ挿入する方が好ましい。例えば、被照射物となる非晶質半導体膜の表面近傍に固定するとよい。
【００８５】
また図３に示すように、ミラーを用いてレーザの偏光方向を制御してもよい。縦偏光を有するレーザ（縦偏光）３２０を第１のミラー３２１により反射させ、更に第２のミラー３２２により反射させることにより、横偏光を有するレーザ（横偏光）３２３とすることができる。
【００８６】
レーザ照射室２０５内において、被処理物３０６はステージ３０７上に配置されており、ステージ３０７は位置制御手段となる一軸ロボット３０８〜３１０によってその位置が制御されている。具体的には、θ軸用の一軸ロボット３０８により、水平面内においてステージ３０７を回転したり、水平面より傾けることができる。θ軸用の一軸ロボット３０８により、被照射物に対して斜め方向からレーザ光を照射することができる。なお、ステージ上の被照射物を斜めに固定して、斜め照射を行っても構わない。
【００８７】
また、Ｘ軸用の一軸ロボット３０９により、ステージ３０７をＸ軸方向に移動させることができる。また、Ｙ軸用の一軸ロボット３１０により、ステージ３０７をＹ軸方向に移動させることができる。そして、Ｙ軸方向に長く伸ばされた線状のビームスポットを照射しながら被処理物をＸ方向に走査させる。各位置制御手段の動作は、中央処理装置３１１において制御されている。Ｘ軸用の一軸ロボット、及びＹ軸用の一軸ロボットが、被照射物と、レーザ光と、を相対的に移動させる一手段に相当する。
【００８８】
パルス発振のレーザを用いた場合走査の速度は、パルス毎の基板送りピッチを１〜３０μｍとすればよい。
【００８９】
なお本実施の形態のように、ＣＣＤ等の受光素子を用いたモニター３１２を設け、被処理物３０６の位置を正確に把握できるようにしても良い。
【００９０】
レーザ光を照射する直前に酸化膜を除去することにより、半導体膜への不純物汚染を低減することができる。
【００９１】
このようなレーザ照射装置のシステムを用いることにより、正確な位置制御に基づくレーザ処理を行うことができる。さらに、被処理物を水平状態、または傾けた状態にステージを固定することができ、垂直方向又は斜め方向からのレーザ照射を行うことができる。
【００９２】
（実施の形態３）
本実施の形態では、結晶性半導体膜を有する半導体装置の一例である発光装置について説明する。
【００９３】
図７（Ａ）には、第１の基板１２１０上に信号線駆動回路１２００、走査線駆動回路１２０１、及び画素部１２０２が形成された発光装置を示す。
【００９４】
図７（Ｂ）は表示装置のＡ−Ａ’の断面図を示し、第１の基板１２１０上に、ｎチャネル型ＴＦＴ１２２３とｐチャネル型ＴＦＴ１２２４とを有するＣＭＯＳ回路を備えた信号線駆動回路１２００を示す。ｎチャネル型ＴＦＴ１２２３とｐチャネル型ＴＦＴ１２２４とは、偏光方向を制御されたパルスレーザを用いてレーザニールすることにより、高品質な結晶性半導体膜を有するように形成される。信号線駆動回路１２００や走査線駆動回路１２０１を形成するＴＦＴは、ＣＭＯＳ回路、ＰＭＯＳ回路又はＮＭＯＳ回路で形成してもよい。
【００９５】
画素部１２０２は、スイッチング用ＴＦＴ１２１１及び駆動用ＴＦＴ１２１２を有する。スイッチング用ＴＦＴ１２１１及び駆動用ＴＦＴ１２１２とは、偏光方向を制御されたパルスレーザを用いてレーザニールすることにより、高品質な結晶性半導体膜を有するように形成される。なお、画素部１２０２のＴＦＴは信号線駆動回路１２００や走査線駆動回路１２０１と比べると、高い結晶性を有する必要がない。また画素部１２０２は、駆動用ＴＦＴ１２１２の一方の電極と接続された発光素子の第１の電極１２１３と、スイッチング用ＴＦＴ１２１１及び駆動用ＴＦＴ１２１２を覆い、発光素子の第１の電極１２１３に相当する位置に開口部を有する絶縁物１２１４と、第１の電極１２１３上に設けられた電界発光層１２１５と、対向して設けられた発光素子の第２の電極１２１６を有する発光素子１２１８とを有する。なお電界発光層は、有機材料、又は無機材料を有し、電子注入層、電子輸送層、発光層、正孔輸送層、正孔注入層等を適宜組み合わせて構成される。
【００９６】
絶縁物１２１４はレジスト、ポリイミド、若しくはアクリル等の有機樹脂膜、又は窒化珪素、若しくは酸化珪素等の珪素を含む無機絶縁膜で形成すればよい。ここでは、絶縁物１２１４として、ポジ型の感光性アクリル樹脂膜を用いて形成する。なお有機樹脂膜等を用いる場合、水分や酸素の侵入を防止するため窒化珪素または窒化酸化珪素を主成分とする絶縁膜、または水素を含むＤＬＣ膜（Diamond Like Carbon）を形成するとよい。
【００９７】
なお、後に形成する電極や電界発光層の段差被覆性を良好なものとするため、絶縁物１２１４の上端部又は下端部に曲率を有する曲面が形成されるようにすると好ましい。例えば、絶縁物１２１４の材料としてポジ型の感光性アクリルを用いた場合、絶縁物１２１４の上端部のみに曲率半径（０．２μｍ〜３μｍ）を有する曲面を持たせるとよい。また、絶縁物１２１４として、感光性の光によってエッチャントに不溶解性となるネガ型、又は光によってエッチャントに溶解性となるポジ型のいずれも使用することができる。
【００９８】
発光素子の第１の電極１２１３が駆動用ＴＦＴ１２１２の第１の電極と接している構成となっているため、発光素子の第１の電極１２１３の少なくとも下面は、半導体膜の第１の電極領域とオーミックコンタクトのとれる材料とし、電界発光層と接する表面に仕事関数の大きい材料を用いて形成することが望ましい。例えば発光素子の第１の電極１２１３は、窒化チタン膜の単層としてもよいし、３層以上の積層を用いてもよい。
【００９９】
発光素子の第１の電極１２１３、及び第２の電極１２１６として透光性を有する導電膜を用いれば両面発光型の発光装置を作製することができる。
【０１００】
また第１の電極１２１３は非透光性、好ましくは反射性の高い導電膜とし、第２の電極１２１６は透光性を有する導電膜とすることができる。すると、光は封止基板側のみへ出射される上面出射型の発光装置を作製することができる。
【０１０１】
また第１の電極１２１３は透光性を有する導電膜とし、第２の電極１２１６は非透光性、好ましくは反射性の高い導電膜とすることができる。すると、光は基板側のみへ出射される下面出射型の発光装置を作製することができる。
【０１０２】
なお、光の出射方向とならない側に設けられた発光素子の電極に、反射性の高い導電膜を用いることにより光を有効利用することができる。
【０１０３】
なお画素構成により、第１の電極及び第２の電極のいずれも陽極、又は陰極となりうる。例えば、第１の電極を陽極とし、第２の電極を陰極とする場合で具体的な電極材料について説明する。
【０１０４】
陽極材料としては、仕事関数の大きい（仕事関数４．０eV以上）金属、合金、電気伝導性化合物、およびこれらの混合物などを用いることが好ましい。陽極材料の具体例としては、ＩＴＯ（indium tin oxide）、酸化インジウムに２〜２０%の酸化亜鉛（ＺｎＯ）を混合したＩＺＯ（indium zinc oxide）の他、金（Ａｕ）、白金（Ｐｔ）、ニッケル（Ｎｉ）、タングステン（Ｗ）、クロム（Ｃｒ）、モリブデン（Ｍｏ）、鉄（Ｆｅ）、コバルト（Ｃｏ）、銅（Ｃｕ）、パラジウム（Ｐｄ）、または金属材料の窒化物（ＴｉＮ）等を用いることができる。
【０１０５】
一方、陰極材料としては、仕事関数の小さい（仕事関数３．８eV以下）金属、合金、電気伝導性化合物、およびこれらの混合物などを用いることが好ましい。陰極材料の具体例としては、元素周期律の１族または２族に属する元素、すなわちＬｉやＣｓ等のアルカリ金属、およびＭｇ、Ｃａ、Ｓｒ等、およびこれらを含む合金（Ｍｇ：Ａｇ、Ａｌ：Ｌｉ）や化合物（ＬｉＦ、ＣｓＦ、ＣａＦ2）の他、希土類金属を含む遷移金属を用いて形成することができる。但し、陰極が透光性を有する場合、これら金属、又はこれら金属を含む合金を非常に薄く形成し、ＩＴＯ等の金属（合金を含む）との積層により形成する。
【０１０６】
これら陽極、及び陰極は蒸着法、スパッタリング法等により形成することができる。
【０１０７】
また、電界発光層１２１５として、フルカラー表示とする場合、赤色（Ｒ）、緑色（Ｇ）、青色（Ｂ）の発光を示す材料を、それぞれ蒸着マスクを用いた蒸着法、またはインクジェット法などによって選択的に形成すればよい。具体的には、ＨＩＬとしてＣｕＰｃやＰＥＤＯＴ、ＨＴＬとしてα−ＮＰＤ、ＥＴＬとしてＢＣＰやＡｌｑ3、ＥＩＬとしてＢＣＰ：ＬｉやＣａＦ2をそれぞれ用いる。また例えばＥＭＬは、Ｒ、Ｇ、Ｂのそれぞれの発光色に対応したドーパント（Ｒの場合ＤＣＭ等、Ｇの場合ＤＭＱＤ等）をドープしたＡｌｑ3を用いればよい。
【０１０８】
より具体的な電界発光層１２１５の積層構造は、赤色の発光を示す電界発光層を形成する場合、例えば、ＣｕＰｃを３０ｎｍ形成し、α-ＮＰＤを６０ｎｍ形成した後、同一のマスクを用いて、赤色の発光層としてＤＣＭ2及びルブレンが添加されたＡｌｑ3を４０ｎｍ形成し、電子輸送層としてＢＣＰを４０ｎｍ形成し、電子注入層としてＬｉが添加されたＢＣＰを１ｎｍ形成する。また、緑色の発光を示す電界発光層を形成する場合、例えば、ＣｕＰｃを３０ｎｍ形成し、α―ＮＰＤを６０ｎｍ形成した後、同一の蒸着マスクを用いて、緑色の発光層としてクマリン５４５Ｔが添加されたＡｌｑ3を４０ｎｍ形成し、電子輸送層としてＢＣＰを４０ｎｍ形成し、電子注入層としてＬｉが添加されたＢＣＰを１ｎｍ形成する。また、青色の発光を示す電界発光層を形成する場合、例えば、ＣｕＰｃを３０ｎｍ形成し、α-ＮＰＤを６０ｎｍ形成した後、同一のマスクを用いて発光層としてビス［２−（２−ヒドロキシフェニル）ベンゾオキサゾラト］亜鉛：Ｚｎ(ＰＢＯ)2を１０ｎｍ形成し、電子輸送層としてＢＣＰを４０ｎｍ形成し、電子注入層としてＬｉが添加されたＢＣＰを１ｎｍ形成する。なお、上記電界発光層の積層構造に限定されない。
【０１０９】
以上、各色の電界発光層のうち、共通しているＣｕＰｃやα-ＮＰＤは、画素部全面に形成することができる。またマスクは、各色で共有することもでき、例えば、赤色の電界発光層を形成後、マスクをずらして、緑色の電界発光層、再度マスクをずらして青色の電界発光層を形成することができる。形成する各色の電界発光層の順序は適宜設定すればよい。
【０１１０】
また白色発光の場合、カラーフィルタ、又はカラーフィルタ及び色変換層などを別途設けることによってフルカラー表示を行ってもよい。カラーフィルタや色変換層は、第２の基板に設けた後、張り合わせればよい。
【０１１１】
さらに水分や酸素等による発光素子の劣化を防止するために、発光素子の第２の電極を覆って設けられた保護膜１２１７を有する。本実施の形態では保護膜１２１７にスパッタ法（ＤＣ方式やＲＦ方式）により得られる窒化珪素または窒化酸化珪素を主成分とする絶縁膜、または水素を含むＤＬＣ膜（Diamond Like Carbon）を使用する。
【０１１２】
そして図７に示すように、発光素子の第２の電極１２１６は、接続領域の絶縁物１２１４に設けられた開口部（コンタクト）から引き回し配線を介して、接続配線１２０８と接続される。接続配線１２０８は、異方性導電樹脂（ＡＣＦ）によりフレキシブルプリント基板（ＦＰＣ）１２０９に接続されている。そして、ＦＰＣ１２０９を介して外部入力信号となるビデオ信号やクロック信号を受け取る。ここではＦＰＣしか図示されていないが、このＦＰＣにはプリント配線基板（ＰＷＢ）が取り付けられていてもよい。
【０１１３】
本実施の形態では、基板１２１０上に信号線駆動回路１２００及び走査線駆動回路１２０１を形成したドライバ一体型の発光装置を示すが、信号線駆動回路及び走査線駆動回路はＩＣにより形成し、ＳＯＧ法やＴＡＢ法により信号線、又は走査線等と接続してもよい。
【０１１４】
また加圧や加熱によりＡＣＦを接着するときに、基板のフレキシブル性や加熱による軟化のため、クラックが生じないように注意する。例えば、接着領域に硬性の高い基板を補助として配置したりすればよい。
【０１１５】
また第１の基板の周縁部にはシール材１２０５が設けられ、第２の基板１２０４と張り合わせられ、封止されている。シール材１２０５はエポキシ系樹脂を用いるのが好ましい。
【０１１６】
第２の基板１２０４で封止すると、保護膜１２１７との間に空間が形成される。空間には、不活性ガス、例えば窒素ガスを充填したり、吸水性の高い材料を形成して、水分や酸素の侵入を防止する。本実施の形態では、透光性を有し、吸水性の高い樹脂１２３０を形成する。樹脂１２３０は透光性を有するため、発光素子からの光が第２の基板側へ出射される場合であっても、透過率を低減することなく形成することができる。
【０１１７】
以上のように、結晶粒が揃った高機能な薄膜トランジスタを有する発光装置作製することができる。
【０１１８】
（実施の形態４）
本実施の形態では、結晶性半導体膜を有する半導体装置の一例である液晶表示装置について説明する。
【０１１９】
図８（Ａ）には、第１の基板１２１０上に信号線駆動回路１２００、走査線駆動回路１２０１、及び画素部１２０２が形成された液晶表示装置を示す。
【０１２０】
図８（Ｂ）は表示装置のＡ−Ａ’の断面図を示し、第１の基板１２１０上に、ｎチャネル型ＴＦＴ１２２３とｐチャネル型ＴＦＴ１２２４とを有するＣＭＯＳ回路を備えた信号線駆動回路１２００を示す。ｎチャネル型ＴＦＴ１２２３とｐチャネル型ＴＦＴ１２２４とは、偏光方向を制御されたパルスレーザを用いてレーザニールすることにより、高品質な結晶性半導体膜を有するように形成される。信号線駆動回路１２００や走査線駆動回路１２０１を形成するＴＦＴは、ＣＭＯＳ回路、ＰＭＯＳ回路又はＮＭＯＳ回路で形成してもよい。
【０１２１】
画素部１２０２は、スイッチング用ＴＦＴ１２１１及び容量素子１２４５を有する。スイッチング用ＴＦＴ１２１１は、偏光方向を制御されたパルスレーザを用いてレーザニールすることにより、高品質な結晶性半導体膜を有するように形成される。容量素子１２４５は、不純物が添加された半導体膜と、ゲート電極とに挟まれたゲート絶縁膜により構成される。なお、画素部１２０２のＴＦＴは信号線駆動回路１２００や走査線駆動回路１２０１と比べると、高い結晶性を有する必要がない。スイッチング用ＴＦＴ１２１１の一方の電極と接続された画素電極１２５０を有し、ｎチャネル型ＴＦＴ１２２３、ｐチャネル型ＴＦＴ１２２４、画素電極１２５０、及びスイッチング用ＴＦＴ１２１１を覆うように絶縁物１２１４が設けられている。
【０１２２】
対向基板となる第２の基板１２０４には、信号線駆動回路１２００に相当する位置にブラックマトリクス１２５３が設けられ、少なくとも画素部に相当する位置にカラーフィルタ１２５２が設けられる。そして対向電極１２５１が形成された第２の基板１２０４に、ラビング処理を施し、第１の基板１２１０とスペーサ１２５５を介して張り合わせる。
【０１２３】
第１の基板１２１０、及び第２の基板１２０４の間に液晶層を注入する。液晶層を注入する場合は、真空中で行うとよい。また第１の基板１２１０へ液晶層を滴下し、第２の基板１２０４で張り合わせてもよい。特に、大型基板になると液晶層を注入するより、滴下する方が好ましい。
【０１２４】
第１の基板１２１０と、第２の基板１２０４とをシール材１２０５を用いて接着する。第１の基板１２１０と、第２の基板１２０４とには適宜偏光板を設け、コントラストを高めるとよい。
【０１２５】
以上のように、結晶粒が揃った高機能な薄膜トランジスタを有する液晶表示装置作製することができる。
【０１２６】
（実施の形態５）
本発明を適用して作製される電子機器の一例として、デジタルカメラ、カーオーディオなどの音響再生装置、ノート型パーソナルコンピュータ、ゲーム機器、携帯情報端末(携帯電話、携帯型ゲーム機等)、家庭用ゲーム機などの記録媒体を備えた画像再生装置などが挙げられる。それら電子機器の具体例を図９に示す。
【０１２７】
図９(Ａ)は表示装置であり、筐体２００１、支持台２００２、表示部２００３、スピーカー部２００４、ビデオ入力端子２００５等を含む。表示部２００３は、発光素子、又は液晶素子を有し、偏光方向を制御されたパルスレーザを用いて結晶化された半導体膜を有する。
【０１２８】
図９(Ｂ)はデジタルスチルカメラであり、本体２１０１、表示部２１０２、受像部２１０３、操作キー２１０４、外部接続ポート２１０５、シャッター２１０６等を含む。表示部２１０２は、発光素子、又は液晶素子を有し、偏光方向を制御されたパルスレーザを用いて結晶化された半導体膜を有する。
【０１２９】
図９(Ｃ)はノート型パーソナルコンピュータであり、本体２２０１、筐体２２０２、表示部２２０３、キーボード２２０４、外部接続ポート２２０５、ポインティングマウス２２０６等を含む。表示部２２０３は、発光素子、又は液晶素子を有し、偏光方向を制御されたパルスレーザを用いて結晶化された半導体膜を有する。
【０１３０】
図９(Ｄ)はモバイルコンピュータであり、本体２３０１、表示部２３０２、スイッチ２３０３、操作キー２３０４、赤外線ポート２３０５等を含む。表示部２３０２は、発光素子、又は液晶素子を有し、偏光方向を制御されたパルスレーザを用いて結晶化された半導体膜を有する。
【０１３１】
図９(Ｅ)は記録媒体を備えた携帯型の画像再生装置であり、本体２４０１、筐体２４０２、表示部Ａ２４０３、表示部Ｂ２４０４、記録媒体読込部２４０５、操作キー２４０６、スピーカー部２４０７等を含む。表示部Ａ２４０３は主として画像情報を表示し、表示部Ｂ２４０４は主として文字情報を表示する。表示部Ａ２４０３、表示部Ｂ２４０４は、発光素子、又は液晶素子を有し、偏光方向を制御されたパルスレーザを用いて結晶化された半導体膜を有する。
【０１３２】
図９(Ｆ)はゴーグル型ディスプレイであり、本体２５０１、表示部２５０２、アーム部２５０３を含む。表示部２５０２は、発光素子、又は液晶素子を有し、偏光方向を制御されたパルスレーザを用いて結晶化された半導体膜を有する。
【０１３３】
図９(Ｇ)はビデオカメラであり、本体２６０１、表示部２６０２、筐体２６０３、外部接続ポート２６０４、リモコン受信部２６０５、受像部２６０６、バッテリー２６０７、音声入力部２６０８、操作キー２６０９等を含む。表示部２６０２は、発光素子、又は液晶素子を有し、偏光方向を制御されたパルスレーザを用いて結晶化された半導体膜を有する。
【０１３４】
図９(Ｈ)は携帯端末のうちの携帯電話機であり、本体２７０１、筐体２７０２、表示部２７０３、音声入力部２７０４、音声出力部２７０５、操作キー２７０６、外部接続ポート２７０７、アンテナ２７０８等を含む。表示部２７０３は、発光素子、又は液晶素子を有し、偏光方向を制御されたパルスレーザを用いて結晶化された半導体膜を有する。
【０１３５】
上記の電子機器において、本発明により高機能な薄膜トランジスタを有する電子機器を作製することができる。
【０１３６】
本実施の形態は、上記の実施の形態と自由に組み合わせることができる。
【実施例】
【０１３７】
（実施例１）
本実施例では、本発明により形成された結晶性半導体膜が有する結晶粒について説明する。
【０１３８】
図５には、リッジが整列した結晶性珪素膜のＳＥＭ写真を示す。なおレーザは、エキシマレーザを用い、エネルギー密度４００ｍＪ／ｃｍ2、２５ショットとした。なお図５において、線状に加工されたパルスレーザビーム５００を、半導体膜に対して相対的に矢印の方向へ走査した。これをパルスレーザの走査方向、又は照射方向という。
【０１３９】
図５をみるとリッジは概ね格子状に整列していることがわかる。特に、矢印に平行方向と、矢印に垂直方向の整列と比較すると、矢印と平行方向によく揃い、より規則的に整列していることがわかる。
【０１４０】
さらに、リッジはエキシマレーザの波長とほぼ等しい３００ｎｍ間隔で整列していることがわかる。
【０１４１】
このような結晶性珪素膜に、薄膜トランジスタを設計する場合、図６（Ａ）、（Ｂ）のようにチャネル形成領域を設けるとよい。すなわち電流が流れる方向と、リッジの整列方向とが沿うように、つまり平行となると好ましい。特に図６（Ａ）に示すように、より規則的に整列している矢印と平行方向に沿うように、電流が流れるようにするとよい。
【０１４２】
（実施例２）
本実施例では、格子状に整列したリッジが形成される原理について図４を用いて説明する。
【０１４３】
図４（Ａ）にはパルスレーザ光を照射する前の珪素膜を示す。
【０１４４】
図４（Ｂ）に示すように、パルスレーザが1ショット照射された時点でリッジが形成される。このとき、結晶化を促進する金属元素を形成して加熱を行った珪素膜の場合、加熱処理の時点でできた核から成長した結晶粒が最後にぶつかる位置にリッジが形成される。また、金属元素を用いた加熱処理を行わない場合、ランダムな位置にリッジが形成される。
【０１４５】
図４（Ｃ）に示すように、パルスレーザの２ショット目では、珪素膜の表面にリッジによる凹凸ができたことによってレーザ照射時の散乱光、又は反射光（合わせて乱反射光）が増加し、入射光と、乱反射光とは干渉する。
【０１４６】
そして図４（Ｄ）に示すように、パルスレーザの３ショット目以降をみると、干渉によってレーザが強めあった場所は温度が高いため最後に結晶化する。そのため、強めあった場所には新たなリッジが形成される。それ以降レーザを照射すると、そのリッジが新たな散乱源となり、また別の場所で干渉が生じる。
【０１４７】
全てのリッジにおいて、このような干渉は起こっていると考えられ、リッジの数は増加していく。しかし、高さの高いリッジの方が散乱強度は大きくなるため、パルスレーザの波長（例えば、エキシマレーザなら約０．３μｍ）の距離の中に2つのリッジがある場合は、高いリッジの方がショット数と共に成長して行き、高さの低いリッジの方は、溶融時になくなってしまう。
【０１４８】
そのため、初めはランダムに並んでいるリッジであっても、パルスレーザのショット数が増えるにつれ、高いリッジが規則的に整列して残る。またさらに、ある程度までリッジが整列してくると、温度分布がより顕著になり、リッジの整列が促進される。
【０１４９】
以上のように、格子状に整列したリッジが形成されると考えられる。
【図面の簡単な説明】
【０１５０】
【図１】本発明の結晶性半導体膜の作製方法を示した断面図である。
【図２】本発明の処理装置、及びレーザ照射室を示した図である。
【図３】本発明のレーザの偏光方向を制御する方法を示した図である。
【図４】本発明の結晶性半導体膜の作製原理を示した図である。
【図５】本発明の結晶性半導体膜のＳＥＭ写真である。
【図６】本発明の島状結晶性半導体膜の位置を示すＳＥＭ写真である。
【図７】本発明の発光装置を示す図である。
【図８】本発明の液晶表示装置を示す図である。
【図９】本発明の電子機器を示す図である。
【図１】
2005064488.tif 000003
【図２】
2005064488.tif 000004
【図３】
2005064488.tif 000005
【図４】
2005064488.tif 000006
【図７】
2005064488.tif 000007
【図８】
2005064488.tif 000008
【図９】
2005064488.tif 000009
【図５】
2005064488.tif 000010
【図６】
2005064488.tif 000011